(57)【要約】発光電気化学セル(LEEC,21)を記載し、この発光電気化学セルは、第１電極(23)と；イオン性塩を含む追加的電極(26)と；第１電極(23)と追加的電極(26)との間の発光素子(25)とを具えている。発光電気化学セル(LEEC,21)を製造する方法を記載し、この方法は、第１電極(23)を形成するステップと；第１電極(23)を覆う発光素子(25)を形成するステップと；イオン性塩を含む物質を、発光素子(25)の面のうち第１電極(23)から最も遠い面に塗布することによって追加的電極(26)を形成するステップとを含む。
2019530200.tif 000002
【特許請求の範囲】
【請求項１】
第１電極と、
イオン性塩を含む追加的電極と、
前記第１電極と前記追加的電極との間の発光素子と
を具えている発光電気化学セル（ＬＥＥＣ）。
【請求項２】
前記イオン性塩がイオン液体を含む、請求項１に記載のＬＥＥＣ。
【請求項３】
前記追加的電極が前記発光素子に直面して隣接する、請求項１または２に記載のＬＥＥＣ。
【請求項４】
前記追加的電極が導電性粒子を含む、請求項１〜３のいずれかに記載のＬＥＥＣ。
【請求項５】
前記導電性粒子が、金属粒子、銀粒子、炭素粒子、グラフェン、銀ナノワイヤ、またはこれらの任意の組合せを含む、請求項４に記載のＬＥＥＣ。
【請求項６】
前記第１電極が、酸化インジウムスズ（ＩＴＯ）を含み、基板上にコーティングされている、請求項１〜５のいずれかに記載のＬＥＥＣ。
【請求項７】
前記発光素子が発光ポリマーを含む、請求項１〜６のいずれかに記載のＬＥＥＣ。
【請求項８】
前記発光素子がイオン性遷移金属錯体（ＩＴＭＣ）を含む、請求項１〜７のいずれかに記載のＬＥＥＣ。
【請求項９】
前記発光素子が小分子リン光系を含む、請求項１〜８のいずれかに記載のＬＥＥＣ。
【請求項１０】
前記発光素子がイオン性塩をさらに含む、請求項７〜９のいずれかに記載のＬＥＥＣ。
【請求項１１】
前記イオン性塩がイオン液体を含む、請求項１０に記載のＬＥＥＣ。
【請求項１２】
発光電気化学セル（ＬＥＥＣ）を製造する方法であって、
第１電極を形成するステップと、
前記第１電極を覆う発光素子を形成するステップと、
イオン性塩を含む物質を、前記発光素子の面のうち前記第１電極から最も遠い面に塗布することによって、追加的電極を形成するステップと
を含むＬＥＥＣの製造方法。
【請求項１３】
前記追加的電極を、前記物質を前記発光素子上にスクリーン印刷することによって形成する、請求項１２に記載のＬＥＥＣの製造方法。
【請求項１４】
前記イオン性塩がイオン液体を含む、請求項１２または１３に記載のＬＥＥＣの製造方法。
【請求項１５】
前記イオン性塩を、イオン性塩溶体の形で用意する、請求項１２、１３、または１４に記載のＬＥＥＣの製造方法。
【請求項１６】
前記イオン性塩溶体が、溶媒１ml当たり５０mgから１００mgまでのイオン性塩を含む、請求項１５に記載のＬＥＥＣの製造方法。
【請求項１７】
前記イオン性塩溶体が、溶媒１ml当たり１００mgのイオン性塩を含む、請求項１５または１６に記載のＬＥＥＣの製造方法。
【請求項１８】
前記イオン性塩溶体の溶媒が、トルエン／メチルベンゼン、アセトン、キシレン、イソプロピルアルコール、またはテトラヒドロフランを含む、請求項１２〜１７のいずれかに記載のＬＥＥＣの製造方法。
【請求項１９】
前記物質が導電性ペーストを含む、請求項１２〜１８のいずれかに記載のＬＥＥＣの製造方法。
【請求項２０】
前記導電性ペーストが導電性粒子を含む、請求項１９に記載のＬＥＥＣの製造方法。
【請求項２１】
前記物質が、前記導電性ペースト１０ml当たり０．５mlから２mlまでのイオン性塩溶体を含む、請求項１９に記載のＬＥＥＣの製造方法。
【請求項２２】
前記物質が、前記導電性ペースト１０ml当たり１mlのイオン性塩溶体を含む、請求項１９または２１に記載のＬＥＥＣの製造方法。
【請求項２３】
発光電気化学セル（ＬＥＥＣ）内に正極層を形成するためのイオン性塩溶体を含む導電性物質。
【請求項２４】
発光電気化学セル（ＬＥＥＣ）内に正極層を形成するためのイオン性塩溶体を含む導電性物質の使用方法。
【請求項２５】
添付した図面を参照して以上に実質的に記載された装置。
【請求項２６】
添付した図面を参照して以上に実質的に記載された方法。
【発明の詳細な説明】
【技術分野】
【０００１】
本発明は、発光電気化学セル（ＬＥＥＣ：light emitting electrochemical cell）及びＬＥＥＣを製造する方法に関するものである。特に、本発明はイオン性塩を含むＬＥＥＣに関するものであるが、それだけではない。
【背景技術】
【０００２】
発光電気化学セル（ＬＥＥＣ）は一般に、基板上に堆積した複数の層を含む。図１に、酸化インジウムスズ（ＩＴＯ：indium tin oxide）層３を有する基板２を含む既知のデバイス１を示し、ＩＴＯ層３は基板の一方の面上に堆積している。基板２はガラスで形成することができ、あるいはフレキシブルＬＥＥＣ用にはＰＥＴ（polyethylene terephthalate：ポリエチレン・テレフタレート、テレフタル酸ポリエチレン）のようなフレキシブル・ポリマーから形成することができる。ＰＥＤＯＴ：ＰＳＳ（poly(3,4-ethylenedioxythiophene):polystyrene sulfonate：ポリ(3,4-エチレンジオキシチオフェン）：4-スチレンスルホ.ン酸）層４がＩＴＯ層３の上にコーティングされている。ＰＥＤＯＴ：ＰＳＳ層４は、平坦化層及び緩衝材（バッファ）として機能し、正孔（ホール）注入を支援する仕事関数を提供することもできる。発光層５がＰＥＤＯＴ：ＰＳＳ層４上に堆積している。発光層は一般にエレクトロルミネセント（電界発光）材料で形成され、その例はポリ（１，４−フェニレンビニレン）（ＰＰＶ：poly(1,4-phenylene vinylene)）またはその可溶性誘導体、ポリ[２−メトキシ−５−(２−エチルヘキシルオキシ)−１，４−フェニレンビニレン]（ＭＥＨ−ＰＰＶ：poly[2-methoxy-5-(2-ethylhexyloxy)-1,4-phenylenevinylene]）、ポリ（１，４−フェニレン）（ＰＰＰ：poly(1,4-phenylene)）またはその種々の誘導体、ポリフルオレン（ＰＦＯ：polyfluorene）、ポリ（チオフェン）またはその誘導体、ポリ（２，５−ピリジンビニレン）のような窒素含有ポリマー、イリジウム錯体を含有するもののような無機遷移金属、例えばヘテロレプティック・ビス−シクロメタル化インジウム(III)錯体、例えばトリス[２−フェニルピリジナート−Ｃ２，Ｎ]インジウム(III)である。使用される具体的材料は、ＰＰＶ誘導体であるMerck社のSuperYellow（登録商標）、またはポリ−ビス−スピロ−フルオレンであるMerck社のSPG01T（登録商標）を含む。それに加えて、上記発光層はイオン性塩を含むことができる。このイオン性塩は、ＭＡＴ（methyl-trioctylammonium trifluoromethanesulfonate：トリフルオロメタンスルホン酸メチル−トリオクチルアンモニウム）、ＯＴｆ（trifluoromethanesulfonate：トリフルオロメタンスルホン酸）、ＴＥＡ／ＯＴｆ（tetraethylammonium trifluoromethansuffonate：トリフルオロメタンスルホン酸テトラエチルアンモニウム）、Ｋ／ＯＴｆ（potassium trifluoromethanesulfonate：トリフルオロメタンスルホン酸カリウム）、ＮＨ４／ＯＴｆ（ammonium trifluoromethanesulfonate：トリフルオロメタンスルホン酸アンモニウム）、Ｌｉ／ＯＴｆ（lithium trifluoromethanesulfonate：トリフルオロメタンスルホン酸リチウム）、ＥＭＩＭ／ＰＦ６（1-ethyl-3-methylimidazolium hexafluorophosphate：ヘキサフルオロリン酸１−エチル−３−メチルイミダゾリウム）、ＢＭＰ／ＩＭＩＤＥ（1-butyl-1-methylpyrrolidinium bis(trifluoromethylsulfonate)：ビス（トリフルオロメチルスルホン酸）イミド１−ブチル−１−メチルピロジニウム）、ＴＢＡ／ＰＦ６（tetrabutylammonium hexafluorophosphate：ヘキサフルオロリン酸テトラブチルアンモニウム）、ＥＭＩＭ／ＯＴｆ（1-ethyl-3-methylimidazolium trifluoromethanesulfonate：トリフルオロメタンスルホン酸１−エチル−３−メチルイミダゾリウム）のいずれをも、あるいはその任意の組合せまたは他のあらゆる適切なイオン性塩を含むことができ��。
【０００３】
正極（カソード）層６は、一般にアルミニウムの熱蒸着によって発光層５上に形成される。
【０００４】
例えば図１に示すようなＬＥＥＣは、通常、上記層の各々を基板１上に順に堆積させることによって作製される。この堆積は、例えば蒸着によって、あるいはスピンコーティングによって行うことができる。しかし、このプロセスは一般に非常に時間を要し、従って、生産時間を低減することができる代わりの製造方法が望まれる。それに加えて、既存の方法は高価になり得る、というのは、スピンコーティングは比較的高い材料の損失量をもたらし得るし、蒸着層は真空及び高価なツール（例えば真空チャンバ）を必要とする。
【０００５】
ＬＥＥＣのロール・ツー・ロール製造が以前に提案されている。しかし、蒸着を用いてＩＴＯ層及び正極層を堆積させる現在の方法も、ロール・ツー・ロール・プロセスにおいて時間を要すると共に高価である。
【発明の概要】
【発明が解決しようとする課題】
【０００６】
本発明は、上述した問題を少なくとも部分的に軽減することを追求する。
【課題を解決するための手段】
【０００７】
本発明の第１の態様によれば、発光電気化学セルが提供され、この発光電気化学セルは：
第１電極と、
イオン性塩を含む追加的電極と、
第１電極と追加的電極との間の発光素子と
を具えている。
【０００８】
本発明の第２の態様によれば、発光電気化学セル（ＬＥＥＣ）を製造する方法が提供され、この方法は：
第１電極を形成するステップと、
第１電極を覆う発光素子を形成するステップと、
イオン性塩を含む物質を、発光素子の面のうち第１電極から最も遠い面に塗布することによって追加的電極を形成するステップと
を含む。
【０００９】
追加的電極は、発光電気化学セル（ＬＥＥＣ）における正極層を形成する。
【００１０】
本発明の第３の態様によれば、導電性物質が提供され、この導電性物質は、発光電気化学セル（ＬＥＥＣ）内に正極層を形成するためのイオン性塩溶体、一部の例ではイオン性溶液を含む。
【００１１】
本発明の第４の態様によれば、導電性物質の使用法が提供され、この導電性物質は、発光電気化学セル（ＬＥＥＣ）内に正極層を形成するためのイオン性塩溶体、一部の例ではイオン性溶液を含む。
【００１２】
正極層を形成する追加的電極内のイオン性塩は、（正極層の平面に垂直な）ｚ平面内で正極層の導電率を改善する。
【００１３】
好適例では、正極層を形成する追加的電極が導電性粒子を追加的に含む。追加的電極層内の導電性粒子は、製造工程中にｘ−ｙ平面内に整列しやすく、良好なｘ−ｙ平面内の導電率をもたらすが、ｚ平面内にはギャップを残す。
【００１４】
従って、正極層を形成する追加的電極内のイオン性塩の存在は、正極層から発光素子によって規定される発光領域内への、電極のｚ平面内の導通を改善することに役立つ。こうした発光領域全体を出る移動が、本発明の原理によるＬＥＥＣの動作の特徴である。
【００１５】
本発明の特定の好適例は、ロール・ツー・ロール・プロセスを用いてＬＥＥＣを既知の方法に比べてより効率的に製造することができる、という利点を提供する。特に、本発明の特定の好適例は、ＬＥＥＣの正極層を形成する追加的電極を、ロール・ツー・ロール・プロセスを用いて、例えばアルミニウムの蒸着のような既知の方法に比べてより効率的に製造することができる、という利点を提供する。
【００１６】
本発明の特定の好適例は、正極層を形成する追加的電極をスクリーン印刷することができる、という利点を提供する。
【００１７】
本発明の特定の好適例は、既知のデバイスに比べて寿命を向上させたＬＥＥＣを製造することができる、という利点を提供する。
【００１８】
本発明の特定の好適例は、ＬＥＥＣの効率、出力、または安定性について妥協することなしに正極層をスクリーン印刷することができる、という利点を提供する。
【００１９】
以下、本発明の実施形態を、添付した図面を参照しながらさらに説明する。
【図面の簡単な説明】
【００２０】
【図１】既知のＬＥＥＣ構造を示す図である。
【図２】本発明の実施形態によるＬＥＥＣ構造の例を示す図である。
【発明を実施するための形態】
【００２１】
図面中では、同様な参照番号は同様な部分を参照する。
【００２２】
図２に、特定実施形態によるＬＥＥＣ２１を示す。ＬＥＥＣ２１は基板２２を含み、本例ではガラスである。この基板はＩＴＯ層２３でコーティングされ、ＩＴＯ層２３は第１電極を形成する。
【００２３】
ＰＥＤＯＴ：ＰＳＳ層２４がＩＴＯ層上に存在する。ＰＥＤＯＴ：ＰＳＳ層２４は任意の層であり、平坦化層及び緩衝材（バッファ）として機能してＬＥＥＣの性能を改善することに役立つ。
【００２４】
ＰＥＤＯＴ：ＰＳＳ層上には発光素子が存在し、この発光素子は発光層２５を形成する。本例では、発光層２５は発光ポリマーを含み、イオン性塩を含むこともできる。
【００２５】
発光層２５上には追加的電極２６（正極）が存在する。この追加的電極は発光層に直面して隣接することが適切である。追加的電極２６はイオン性塩を含む。
【００２６】
本明細書中に用いる「イオン性塩」とは、イオン液体を含むあらゆるイオン性塩またはイオン性塩類を参照すべく用いる。「イオン性塩」とは、固体組成に限定されず、液状（液体形態）のイオン塩（即ち、イオン液体）を含むこともできる。「イオン液体」とは、具体的にはイオン性塩の副分類（サブクラス）を参照し、この副分類ではイオンが不完全に配位され、１００℃未満では液体になる。
【００２７】
イオン性塩はイオン性塩溶体として提供され、溶媒１ml当たり５０mgから１０００mgまでのイオン性塩を含む。このイオン性溶体は、溶媒１ml当たり５０mgから５００mgまでのイオン性塩を含むことが適切である。このイオン性溶体は、溶媒１ml当たり１００mgから２５０mgまでのイオン性塩を含むことがより適切である。
【００２８】
本例では、イオン性塩溶体が溶媒１ml当たり４００mgのイオン性塩を含む。本例では、この溶媒はトルエン（メチルベンゼン）である。
【００２９】
上記追加的電極は導電性粒子も含む。本例では、追加的電極２６が銀粒子を含む。
【００３０】
ＬＥＥＣ２１は、まず第１電極を形成することによって製造することができる。この第１電極は、ＩＴＯ層２３を基板２２上に蒸着させることによって形成することができる。
【００３１】
（必要であれば）ＰＥＤＯＴ：ＰＳＳ層２４を第１電極上に、スピン・コーティングによってＩＴＯ層２３に隣接するようにコーティングする。
【００３２】
次に、発光層２５を、スピン・コーティングまたは印刷により第１電極（または任意のＰＥＤＯＴ：ＰＳＳ層２４）上に堆積させる。次に、発光層２５を、通常は８０℃以上でおよそ５〜２０分間焼成して乾燥させる。例えば、発光層２５は、８０℃〜１２０℃でおよそ１０分間焼成して乾燥させることができる。
【００３３】
次に、イオン性塩を含む物質を、発光層の面のうち第１電極から最も遠い面に塗布して、追加的電極２６を形成する。この物質は、発光層２５上にスクリーン印刷することによって塗布することができる。
【００３４】
上述した例の代案として、フレキシブル基板２２を用いることができる。このことは、ロール・ツー・ロール・プロセスを用いてＬＥＥＣを製造することを可能にする。このフレキシブル基板は、ＰＥＴ（ポリエチレン・テレフタレート）、ＰＰ（ポリプロピレン：polypropylene）、ＰＣＴＦＥ（ポリクロロトリフルオロエテン：polycholrotrifluoroethene）、ＰＥＮ（ポリエチレン・ナフタレート：polyethylene naphthalate）、ＰＣ（ポリカーボネート：polycarbonate）、ＰＩ（ポリイミド：polyimide）、ＰＡ（ポリアミド：polyamide）、または、（例えばコーニング社の”Willow（登録商標）Glass”のような）フレキシブルガラスで形成することができる。
【００３５】
ロール・ツー・ロール製造工程の第１ステップでは、フレキシブル基板を選定する。このフレキシブル基板は、例えば耐熱ＰＥＴとすることができる。
【００３６】
次に、（製造されるＬＥＥＣの負極（アノード）層を含む第１電極を形成する）ＩＴＯ層を、フレキシブル基板上にスパッタリングすることによって堆積させて、ＩＴＯコーティングされた基板ロールを形成する。この工程は、ロール・ツー・ロール・スパッタリングマシンにおいて実行する。このＩＴＯ層は、犠牲シャドーマスク層を用いることによって（例えば平行線の）パターンの形に堆積させることができる。一旦、すべての層が形成されると、このパターンは、ロールを個別のＬＥＥＣデバイスに分割することに役立つ。
【００３７】
次に、ＩＴＯでコーティングしたロールを、ロール・ツー・ロール印刷ツール内に装填する。
【００３８】
第１スロットダイを用いて、ＰＥＤＯＴ：ＰＳＳのストライプ形パターンを、ＩＴＯでコーティングした基板ロール上に堆積させる。次に、これを強制空気対流オーブン内でおよそ１２０〜１３０℃でおよそ０．５〜２０分間乾燥させる。
【００３９】
次に、このロールは第２スロットダイを通過し、第２スロットダイでは、発光材料を含む溶体（ＬＥＥＣ溶体）をストライプ形パターンの形に堆積させる。このストライプ形パターンは、幅１６mmで１０mmの間隔をおいたＬＥＥＣ溶体のストライプを含むことができる。これによりＬＥＥＣの発光層を形成する。次に、このロールを強制空気対流オーブン内で約１２０〜１３０℃で乾燥させる。
【００４０】
次に、このロールはロータリースクリーン印刷システムを通過する。このロータリースクリーン印刷システムは、導電性粒子及びイオン性塩溶体を含むインクをロール上に印刷する。こうして印刷された層が追加的電極（正極）層を形成する。スロットダイを任意で用いて、正極層をストライプ形パターンの形に印刷する。
【００４１】
次に、追加的電極層をＵＶ（ultraviolet：紫外線）硬化させ、及び／または、およそ１２０〜１３０℃で強制空気対流オーブン内で熱乾燥させる。
【００４２】
次に、上記ロールを巻き取って、第２のロール・ツー・ロール製造ツール上へ移動させる。第２のロール・ツー・ロール・ツールはカプセル封入ツールであり、窒素で不活性化されている。上記ロールをカプセル封入ツール内で封止し、カプセル封入ツールは空気を吐き出して高純度の窒素ガスに置き換える。このガスを、水及び酸素分子の各々のレベルが５ppm（１００万個当たり５個）未満であることを保証するツールに通して再循環させる。酸素及び水は動作中にデバイスの不具合を生じさせ得るので、このことは重要である。水蒸気の浸透率は１０-4g/m2/日（１日当たり１０-4g/m2）未満であるべきであり、さもなければデバイスは時間と共に劣化する。
【００４３】
上記ロールを、強制空気対流オーブンに通しておよそ１２０℃でさらに乾燥させる。この追加的な乾燥ステップは、ＰＥＤＯＴ：ＰＳＳ、発光層及び正極層を完全に乾燥させて、これらから酸素がなくなることを保証することに役立つ。
【００４４】
次に、乾燥した感圧接着剤を用いて、水及び酸素に対して不浸透性のフレキシブルバリア膜を上記ロールの両面上に積層させ、水及び酸素はＬＥＥＣの不具合を生じさせ得る。
【００４５】
次に、上記ロールを、適切な切断装置、例えばレーザー、ナイフ、ブレード、またはハサミで個別のＬＥＥＣデバイスに分割する。次に、圧着コネクタを用いて、第１電極（負極）層及び正極層への接続部を作成する。
【００４６】
負極層と正極層とが交差する場合、それらの間に発光層が存在するものとすれば、デバイスは適切な電源に接続されると発光する。正極と負極との間に（即ち、発光層のストライプ形パターンの分離部分であることにより）発光層が存在しない部分では、発光が存在しない。
【００４７】
以上に説明した詳細設計に種々の変更を加えることが可能である。例えば、イオン性塩を含む多数の異なる組成が、正極層を形成するのに適し得る。
【００４８】
このイオン性塩はイオン液体を含むことができる。例えば、このイオン液体は、ＭＡＴ（トリフルオロメタンスルホン酸メチル−トリオクチルアンモニウム）、ＯＴｆ（トリフルオロメタンスルホン酸）、ＴＥＡ／ＯＴｆ（トリフルオロメタンスルホン酸テトラエチルアンモニウム）、Ｋ／ＯＴｆ（トリフルオロメタンスルホン酸カリウム）、ＮＨ４／ＯＴｆ（トリフルオロメタンスルホン酸アンモニウム）、Ｌｉ／ＯＴｆ（トリフルオロメタンスルホン酸リチウム）、ＥＭＩＭ／ＰＦ６（ヘキサフルオロリン酸１−エチル−３−メチルイミダゾリウム）、ＢＭＰ／ＩＭＩＤＥ（トリフルオロメチルスルホン酸１−ブチル−１−メチルピロジニウム）、ＴＢＡ／ＰＦ６（ヘキサフルオロリン酸テトラブチルアンモニウム）、ＥＭＩＭ／ＯＴｆ（トリフルオロメタンスルホン酸１−エチル−３−メチルイミダゾリウム）のいずれをも、あるいはその任意の組合せを含むことができる。
【００４９】
上記イオン性塩は、イオン性塩及び溶媒を含むイオン性塩溶体の形で提供することができる。この溶媒は、あらゆる適切な溶媒、例えばトルエン（メチルベンゼン）、アセトン、キシレン、イソプロピルアルコール、またはテトラヒドロフランとすることができる。
【００５０】
上記イオン化塩溶体は、溶媒１ml当たりおよそ１００mgから１０００mgまでのイオン化塩を含むことができる。このイオン性塩溶体は溶媒１ml当たり４００mgのイオン性塩を含むことが適切である。
【００５１】
正極は、イオン性塩またはイオン性溶体を含む導電性ペーストを用いてスクリーン印刷することができる。このペーストはスクリーン印刷可能なペーストであることが適切である。
【００５２】
スクリーン印刷可能なペーストを形成するために、イオン性塩を直接、導電性ペースト中に混合することができる。その代わりに、イオン性塩はイオン性塩溶体として提供することができ、このイオン性塩溶体を導電性ペーストと混合することができる。
【００５３】
上記スクリーン印刷可能なペーストは、導電性粒子を含むことができる。これらの導電性粒子は、例えば金属粒子、銀粒子、炭素粒子、グラフェン、銀ナノワイヤ、またはその任意の組合せとすることができる。
【００５４】
上記導電性ペーストは、導電性ペースト１０ml当たり０．５mlから４mlまでのイオン性塩溶体を含むことができる。上記導電性ペーストは、導電性ペースト１０ml当たり１mlから２mlまでのイオン性塩を含むことができることが適切である。
【００５５】
ＩＴＯでコーティングした基板を用いるのではなく、第１電極（負極）は現在技術において既知のあらゆる適切な形態のものとすることができる。例えば、基板は（ロール・ツー・ロールの製造を必要としない）ガラス基板とすることができる。その代わりに、ロール・ツー・ロールの製造を必要とする場合、あるいはフレキシブルなＬＥＥＣデバイスを有することを望む場合、基板はフレキシブル基板とすることができる。このフレキシブル基板はポリマー材料から形成することができる。適切なフレキシブル基板は、ＰＥＴ（ポリエチレン・テレフタレート）、ＰＰ（ポリプロピレン）、ＰＣＴＦＥ（ポリクロロトリフルオロエテン）、ＰＥＮ（ポリエチレン・ナフタレート）、ＰＣ（ポリカーボネート）、ＰＩ（ポリイミド）、ＰＡ（ポリアミド）、または、（例えばコーニング社の”Willow（登録商標）Glass”のような）フレキシブルガラスで形成することができる。
【００５６】
ＩＴＯコーティングを基板上に用いるのではなく、他の材料を用いることができる。例えば、基板は、カーボン・ナノワイヤ、グラフェン、金属グリッド、ＡｌまたはＦでドープしたＺｎＯ（ＡＺＯまたはＦＺＯ）、他の透明導電性酸化物、ＰＥＤＯＴまたは他の透明導電性ポリマーでコーティングすることができる。
【００５７】
発光層（ＬＥＥＣ溶体）は、あらゆる適切な発光ポリマーとすることができ、そしてあらゆる適切なイオン性塩を含むこともできる。それに加えて、あるいはその代わりに、上記発光素子は、イオン性遷移金属錯体（ＩＴＭＣ：ionic transition metal complex）、あるいは小分子リン光系のいずれをも含むことができる。それに加えて、発光層はイオン性塩を含むことができる。このイオン性塩は、発光層を堆積させる前にＬＥＥＣ溶体と混合する。
【００５８】
上述した実施形態により、正極層内のイオン性塩は、正極層をスクリーン印刷することを可能にし、従って、ＬＥＥＣのロール・ツー・ロール製造を可能にする。
【００５９】
正極層内のイオン性塩は、デバイスの（正極層の平面に垂直な）ｚ平面内で正極層の導電率を向上させる。正極層内の導電性粒子は、印刷プロセス中にｘ−ｙ平面内に整列しやすく、良好なｘ−ｙ平面の導電率を与えるが、ｚ平面内にはギャップを残す。正極層内のイオン性塩の存在は、正極層から発光層内に至るｚ平面内の電子の導通、及び発光層を出て正極層内に至る正孔（ホール）の導通を共に改善することに役立つ。
【００６０】
上記イオン性塩は、スクリーン印刷された正極層を用いる際に発光層が正常に機能し続けることにも役立つ。以下の例で説明するように、ＬＥＥＣデバイスは、スクリーン印刷可能な正極層内のイオン性塩の存在なしでは、通常必要とされるよりもずっと高い電圧でも、アルミニウム正極を有する標準的なＬＥＥＣに比べて薄暗い光を発光する。スクリーン印刷された正極層内にイオン性塩が存在する例では、このデバイスはより明るい光を発光し、かつより長い寿命を有し、アルミニウム正極を有する標準的なＬＥＥＣに匹敵する。
【００６１】
上述した製造方法はロール・ツー・ロールの製造方法であるが、ＬＥＥＣは他の適切な方法、例えばフラットベッド・スクリーン印刷、ドクターブレード法、またはシート・ツー・シート・システムによって製造することができることは明らかである。
【００６２】
例
異なる正極層の効率を検査するために、標準的なＬＥＥＣデバイス構造を試料毎に用いた。この試料は、ＩＴＯコーティングを有する４インチ（１０．１６cm）四方のガラス基板とした。このＩＴＯ層を、エッチングプロセスを用いてパターン化して、６本の１０mmの平行線を与えて、線どうしは１０mmの間隔をおいた。次に、こうしたパターン化したＩＴＯ層上に、平坦化層及び緩衝材（バッファ）の両方として機能すべきＰＥＤＯＴ：ＰＳＳ層をスピンコーティングした。次に、黄色ポリマーのＬＥＣ（light emitting electrochemical：発光電気化学）溶体をデバイス上にスピンコーティングして発光層を形成し、デバイスを焼成して乾燥させた。ある範囲の異なる色のＬＥＣ溶体を用いることができる。本例では、このＬＥＣ溶体が、１のイオン性塩に対して５０の発光ポリマーをホスト溶媒中に含む。
【００６３】
正極層は、ＩＴＯ層のストライプに直交する１０mmのストライプの形でデバイスに追加し、これにより１６個の、１０mm四方の個別のデバイスを作成した。これらのデバイスの各々をガラス・エポキシ接着剤でカプセル封入した。
【００６４】
蒸着アルミニウムから形成した正極層を有する比較対照試料を用意した。他のすべてのデバイスは、発光層上に堆積したスクリーン印刷による銀インク系の正極を有するものとした。
【００６５】
市販のスクリーン印刷可能な導電性の銀ペーストを基材として用いて、５つの異なる銀インク系溶体（銀ペースト）を用意した。この銀インク系溶体は、ポリマー・バインダー（結合剤）とＶＯＣ（volatile organic compound：揮発性有機化合物）溶媒との溶体内に分散した銀粒子を含むペーストとした。
【００６６】
トルエン１ml当たり１００mgのイオン性塩の濃度でイオン性塩が溶解したトルエン（メチルベンゼン）の溶体も用意した。以下ではこの溶体をイオン性トルエン溶体と称する。
【００６７】
次の銀ペースト組成から形成された正極層を有するＬＥＥＣ試料を用意した：
１．１０ml（２２．７mg）の銀ペースト
２．１０ml（２２．７mg）の銀ペースト、１ml（１００mg）のイオン性トルエン溶体
３．１０ml（２２．７mg）の銀ペースト、２ml（２００mg）のイオン性トルエン溶体
４．１０ml（２２．７mg）の銀ペースト、１mlのトルエン
５．１０ml（２２．７mg）の銀ペースト、２mlのトルエン
【００６８】
（アルミニウムの比較対照試料を含む）各試料を、光度、電流、及び電圧特性について検査した。
【００６９】
比較対照試料のアルミニウム正極のデバイスは（予想通りに）８Vで発光し、１時間後に５Vまで低下させても５０cd/m2で安定して発光した。
【００７０】
正極層１、４及び５を有する試料は、８Vでは発光しなかった。これらの試料は、電圧を２０Vまで増加させて初めて非常に薄暗く（４cd/m2まで）発光した。しかし、これらの試料の全部が、ほんの２〜３分後の電気的短絡により機能不全になり、これにより試料が破壊された。
【００７１】
正極層２を有する試料は８Vで発光し、１時間後に５Vまで低下させた。この時点で、この試料は２０cd/m2で発光していた。
【００７２】
正極層３を有する試料は８Vで発光し、１時間後に５Vまで低下させた。この時点で、この試料は４０cd/m2で発光していた。この正極層を有する試料は、２ヶ月またはそれ以上にわたって一定の出力で発光し続けた。このことは、アルミニウム正極を有する比較対照試料に匹敵する。
【００７３】
このため、イオン性トルエン溶体を含有する正極層を有する試料は、標準的なスクリーン印刷の銀ペーストよりもずっと良好に機能し、かつずっと安定したデバイスであった。
【００７４】
上述した実施形態のいずれかに関係して説明した特徴は、異なる実施形態間で互換的に適用可能であり得ることは、当業者にとって明らかである。上述した実施形態は、本発明の種々の特徴を説明するための例である。
【００７５】
本明細書の説明及び特許請求の範囲全体を通して、「具える」と「含む（含有する）」、及びそれらの変化形は、「含むがそれに限定されない」ことを意味し、他の部分、追加物、構成要素、数値、またはステップを排除することは意図していない（そして排除しない）。本明細書の説明及び特許請求の範囲全体を通して、特に断りのない限り、単数形は複数を包含する。特に、不定冠詞を用いている場合、本明細書は特に断りのない限り、単数と共に複数も考えに入れるものとして理解するべきである。
【００７６】
本発明の特定の態様、実施形態、または例に関連して記載した特徴、数値、特性、化合物、化学的成分または化学基は、両立しないことがない限り、本明細書中に記載した他のあらゆる態様、実施形態または例に適用可能であるものと理解するべきである。（添付した特許請求の範囲、要約書、及び図面のいずれをも含めて）本明細書中に開示する特徴のすべて、及び／または本明細書中に開示するあらゆる方法またはプロセスのステップのすべては、こうした特徴及び／またはステップの少なくとも一部が互いに排他的である組合せを除いて、任意の組合せの形に組み合わせることができる。本発明は以上の実施形態のいずれの細部にも限定されない。本発明は、（添付した特許請求の範囲、要約書、及び図面を含む）本明細書中に開示する特徴のうちのあらゆる新規なもの、またはあらゆる新規な組合せ、あるいは本明細書中に開示するあらゆる方法のステップのうちのあらゆる新規なもの、またはあらゆる新規な組合せに拡張される。
【００７７】
読者の注目は、本願に関連する本明細書と同時に、あるいはそれ以前に提出され、本明細書と共に一般閲覧向けに公開されるすべての文献及び文書に向けられ、こうした文献及び文書の内容は参照することによって本明細書に含める。
【図１】
2019530200.tif 000003
【図２】
2019530200.tif 000004
【国際調査報告】
2019530200.tif 000005
2019530200.tif 000006
2019530200.tif 000007